ГИБКАЯ КОМПОЗИЦИЯ НА ОСНОВЕ ПОЛУАРОМАТИЧЕСКОГО ПОЛИАМИДА, ТЕХНОЛОГИЯ ПОЛУЧЕНИЯ ПОДОБНОЙ И ЕЕ ИСПОЛЬЗОВАНИЕ

1. Композиция, содержащая в расчете на общий вес композиции:
- от 33 до 40%, предпочтительно от 35 до 37%, по меньшей мере, одного сшитого полиолефина, причем сшитый полиолефин получают из:
- по меньшей мере, одного продукта (А), содержащего ненасыщенный эпоксид, и
- по меньшей мере, одного продукта (В), содержащего карбоновый ангидрид,
- от 3 до 10%, предпочтительно от 4 до 8%, по меньшей мере, одного пластификатора,
- оставшейся части, состоящей из, по меньшей мере, одного полуароматического полиамида,
при этом весовые количества (А) и (В), записываемые, соответственно, как [A] и [B], являются такими, что отношение [В]/[А] составляет от 3 до 14, преимущественно от 4 до 9.
2. Композиция по п. 1, отличающаяся тем, что сшитый полиолефин получают из продуктов (А), (В) и, по меньшей мере, одного продукта (С), содержащего ненасыщенную карбоновую кислоту либо альфа,омега-аминокарбоновую кислоту, для которых весовые количества (А), (В) и (С), записываемые соответственно как [A], [В] и [С], являются такими, что [С]≤[A] и отношение [B]/([A]+[C]) составляет от 1,5 до 8, предпочтительно от 2 до 7.
3. Композиция по п. 1, отличающаяся тем, что продукт (A) представляет собой сополимер этилена, винилового эфира насыщенной карбоновой кислоты и ненасыщенного эпоксида либо сополимер этилена, алкил(мет)акрилата и ненасыщенного эпоксида.
4. Композиция по п. 2, отличающаяся тем, что продукт (A) представляет собой сополимер этилена, винилового эфира насыщенной карбоновой кислоты и ненасыщенного эпоксида либо сополимер этилена, алкил(мет)акрилата и ненасыщенного эпоксида.
5. Композиция по любому из п.п. 1-4, отличающаяся тем, что продукт (В) представляет собой сополимер этилена, винилового эфира насыщенной карбоновой кислоты и ангидрида ненасыщенной карбоновой кислоты либо сополимер этилена, алкил(мет)акрилата и ангидрид ненасыщенной карбоновой кислоты.
6. Композиция по любому из п.п. 2-4, отличающаяся тем, что продукт (С) представляет собой сополимер этилена и (мет)акриловой кислоты либо сополимер этилена, алкил(мет)акрилата и (мет)акриловой кислоты.
7. Композиция по п. 5, отличающаяся тем, что продукт (С) представляет собой сополимер этилена и (мет)акриловой кислоты, либо сополимер этилена, алкил(мет)акрилата и (мет)акриловой кислоты.
8. Композиция по любому из п.п. 1-4 и 7, отличающаяся тем, что полуароматический полиамид содержит, по меньшей мере, одно первое полуароматическое повторяющееся структурное звено, полученное поликонденсацией диамина и ароматической дикарбоновой кислоты.
9. Композиция по п. 5, отличающаяся тем, что полуароматический полиамид содержит, по меньшей мере, одно первое полуароматическое повторяющееся структурное звено, полученное поликонденсацией диамина и ароматической дикарбоновой кислоты.
10. Композиция по п. 6, отличающаяся тем, что полуароматический полиамид содержит, по меньшей мере, одно первое полуароматическое повторяющееся структурное звено, полученное поликонденсацией диамина и ароматической дикарбоновой кислоты.
11. Композиция по п. 8, отличающаяся тем, что полуароматический полиамид содержит, по меньшей мере, одно второе повторяющееся структурное звено, выбираемое из группы, состоящей из структурного звена, полученного из аминокарбоновой кислоты, структурного звена, полученного из лактама, и структурного звена, соответствующего формуле (Са-диамин) • (Cb-бифункциональная кислота), где а представляет собой число атомов углерода в диамине и b представляет собой число атомов углерода в бифункциональной кислоте.
12. Композиция по п. 9, отличающаяся тем, что полуароматический полиамид содержит, по меньшей мере, одно второе повторяющееся структурное звено, выбираемое из группы, состоящей из структурного звена, полученного из аминокарбоновой кислоты, структурного звена, полученного из лактама, и структурного звена, соответствующего формуле (Са-диамин) • (Cb-бифункциональная кислота), где а представляет собой число атомов углерода в диамине и b представляет собой число атомов углерода в бифункциональной кислоте.
13. Композиция по п. 10, отличающаяся тем, что полуароматический полиамид содержит, по меньшей мере, одно второе повторяющееся структурное звено, выбираемое из группы, состоящей из структурного звена, полученного из аминокарбоновой кислоты, структурного звена, полученного из лактама и структурного звена, соответствующего формуле (Са-диамин) • (Cb-бифункциональная кислота), где а представляет собой число атомов углерода в диамине и b представляет собой число атомов углерода в бифункциональной кислоте.
14. Композиция по любому из п.п. 11-13, отличающаяся тем, что полуароматический полиамид содержит более 50 мол.% первого повторяющегося структурного звена(звеньев), преимущественно более 60 мол.%.
15. Композиция по любому из п.п. 1-4, 7, 9-13, отличающаяся тем, что пластификатор выбирают из н-бутилбензолсульфонамида (ББСА) и N-(2-гидроксипропил)бензолсульфонамида (ГП-БСА) и предпочтительно является N-(2-гидроксипропил)бензолсульфонамидом (ГП-БСА).
16. Композиция по п. 5, отличающаяся тем, что пластификатор выбирают из н-бутилбензолсульфонамида (ББСА) и N-(2-гидроксипропил)бензолсульфонамида (ГП-БСА) и предпочтительно является N-(2-гидроксипропил)бензолсульфонамидом (ГП-БСА).
17. Композиция по п. 6, отличающаяся тем, что пластификатор выбирают из н-бутилбензолсульфонамида (ББСА) и N-(2-гидроксипропил)бензолсульфонамида (ГП-БСА) и предпочтительно является N-(2-гидроксипропил)бензолсульфонамидом (ГП-БСА).
18. Композиция по п. 8, отличающаяся тем, что пластификатор выбирают из н-бутилбензолсульфонамида (ББСА) и N-(2-гидроксипропил)бензолсульфонамида (ГП-БСА) и предпочтительно является N-(2-гидроксипропил)бензолсульфонамидом (ГП-БСА).
19. Композиция по п. 14, отличающаяся тем, что пластификатор выбирают из н-бутилбензолсульфонамида (ББСА) и N-(2-гидроксипропил)бензолсульфонамида (ГП-БСА) и предпочтительно является N-(2-гидроксипропил)бензолсульфонамидом (ГП-БСА).
20. Композиция по любому из п.п. 1-4, 7, 9-13, 16-19, отличающаяся тем, что она содержит, по меньшей мере, одну добавку, выбираемую из технологических добавок, наполнителей, стабилизаторов, красителей, смазочных средств для форм, антипиренов, поверхностно-активных веществ, оптических осветлителей, антиоксидантов и их смесей.
21. Композиция по п. 5, отличающаяся тем, что она содержит, по меньшей мере, одну добавку, выбираемую из технологических добавок, наполнителей, стабилизаторов, красителей, смазочных средств для форм, антипиренов, поверхностно-активных веществ, оптических осветлителей, антиоксидантов и их смесей.
22. Композиция по п. 6, отличающаяся тем, что она содержит, по меньшей мере, одну добавку, выбираемую из технологических добавок, наполнителей, стабилизаторов, красителей, смазочных средств для форм, антипиренов, поверхностно-активных веществ, оптических осветлителей, антиоксидантов и их смесей.
23. Композиция по п. 8, отличающаяся тем, что она содержит, по меньшей мере, одну добавку, выбираемую из технологических добавок, наполнителей, стабилизаторов, красителей, смазочных средств для форм, антипиренов, поверхностно-активных веществ, оптических осветлителей, антиоксидантов и их смесей.
24. Композиция по п. 14, отличающаяся тем, что она содержит, по меньшей мере, одну добавку, выбираемую из технологических добавок, наполнителей, стабилизаторов, красителей, смазочных средств для форм, антипиренов, поверхностно-активных веществ, оптических осветлителей, антиоксидантов и их смесей.
25. Композиция по п. 15, отличающаяся тем, что она содержит, по меньшей мере, одну добавку, выбираемую из технологических добавок, наполнителей, стабилизаторов, красителей, смазочных средств для форм, антипиренов, поверхностно-активных веществ, оптических осветлителей, антиоксидантов и их смесей.
26. Композиция по любому из п.п. 1-4, 7, 9-13, 16-19, 21-25, отличающаяся тем, что данная композиция содержит, по меньшей мере, один дополнительный полимер, выбираемый из группы, состоящей из полиамида, полиамид-блок-простого эфира, простого полиэфирамида, сложного полиэфирамида, полифениленсульфида, полифениленоксида, несшитого полиолефина, фторполимера и их смесей.
27. Композиция по п. 5, отличающаяся тем, что данная композиция содержит, по меньшей мере, один дополнительный полимер, выбираемый из группы, состоящей из полиамида, полиамид-блок-простого эфира, простого полиэфирамида, сложного полиэфирамида, полифениленсульфида, полифениленоксида, несшитого полиолефина, фторполимера и их смесей.
28. Композиция по п. 6, отличающаяся тем, что данная композиция содержит, по меньшей мере, один дополнительный полимер, выбираемый из группы, состоящей из полиамида, полиамид-блок-простого эфира, простого полиэфирамида, сложного полиэфирамида, полифениленсульфида, полифениленоксида, несшитого полиолефина, фторполимера и их смесей.
29. Композиция по п. 8, отличающаяся тем, что данная композиция содержит, по меньшей мере, один дополнительный полимер, выбираемый из группы, состоящей из полиамида, полиамид-блок-простого эфира, простого полиэфирамида, сложного полиэфирамида, полифениленсульфида, полифениленоксида, несшитого полиолефина, фторполимера и их смесей.
30. Композиция по п. 14, отличающаяся тем, что данная композиция содержит, по меньшей мере, один дополнительный полимер, выбираемый из группы, состоящей из полиамида, полиамид-блок-простого эфира, простого полиэфирамида, сложного полиэфирамида, полифениленсульфида, полифениленоксида, несшитого полиолефина, фторполимера и их смесей.
31. Композиция по п. 15, отличающаяся тем, что данная композиция содержит, по меньшей мере, один дополнительный полимер, выбираемый из группы, состоящей из полиамида, полиамид-блок-простого эфира, простого полиэфирамида, сложного полиэфирамида, полифениленсульфида, полифениленоксида, несшитого полиолефина, фторполимера и их смесей.
32. Композиция по п. 20, отличающаяся тем, что данная композиция содержит, по меньшей мере, один дополнительный полимер, выбираемый из группы, состоящей из полиамида, полиамид-блок-простого эфира, простого полиэфирамида, сложного полиэфирамида, полифениленсульфида, полифениленоксида, несшитого полиолефина, фторполимера и их смесей.
33. Способ получения композиции по любому из п.п. 1-32, отличающаяся тем, что композицию получают смешением в расплаве полуароматического полиамида(ов), пластификатора(ов), продуктов (А), (В), и, не обязательно, (С) с получением сшитого полиолефина(ов).
34. Применение композиции по любому из п.п. 1-32 для изготовления однослойной структуры или, по крайней мере, одного из слоев многослойного структурата.
35. Деталь, в частности экструдированная, полученная совместной экструзией или деталь, полученная экструзионным формованием с раздувом, образованная полностью или частично из композиции по любому из п.п. 1-32.
36. Применение детали по п. 35 для хранения или перевозки текучей среды в том случае, когда указанная текучая среда выбирается из топлива, хладагента или охлаждающей жидкой среды, охлаждающей жидкости, тормозной жидкости, масла, смазочного средства, гидравлической жидкости, жидкости на основе раствора мочевины, газа или газообразных эманаций, химического продукта и воды.
2,
37. Применение детали по п. 35 для хранения или перевозки текучей среды в том случае, когда указанная текучая среда представляет собой хладагент или охлаждающую текучую среду, такую как CО либо фторуглеродную жидкость, такую как 1,1,1,2-тетрафторэтан либо 2,3,3,3-тетрафторпропен.
38. Применение по п. 36 в устройстве забора воздуха или устройстве газовой вентиляции двигателя, в устройстве стопорящего действия, в масляном охлаждающем устройстве в гидравлическом механизме, в тормозном устройстве, в устройстве охлаждения двигателя, в устройстве селективного каталитического
восстановления, в цикле кондиционирования воздуха или в устройстве для хранения, транспортировки или подачи топлива.
39. Применение по п. 38 в стационарном или используемом в автомобиле или грузовом автомобиле цикле кондиционирования воздуха.